(57)【特許請求の範囲】
【請求項１】
熱的に安定性で、硬化可能なラバーコンパウンディング用エラストマー組成物であって、
ａ）ｉ）エチレンと、アクリル酸のＣ1〜Ｃ8アルキルエステル、メタクリル酸のＣ1〜Ｃ8アルキルエステル、およびＣ2〜Ｃ8カルボン酸のビニルエステルからなる群から選択されるコモノマーとを含有するコポリマー、ならびに
ｉｉ）Ｃ1〜Ｃ10アルキルアクリレートのホモポリマー、およびＣ1〜Ｃ10アルキルアクリレートと４０重量パーセントまでのモノビニルモノマーとのコポリマーからなる群から選択されるアルキルアクリレートポリマー、
からなる群から選択される８０〜９５重量パーセントのエラストマーと、
ｂ）多官能性アクリル架橋剤および多官能性メタクリル架橋剤からなる群から選択される２〜３０重量パーセントの多官能性架橋剤と、
ｃ）０．２〜５．０重量パーセントのＵＶ開始剤と、
を含有し、成分ａ）、ｂ）およびｃ）の各重量パーセントは、成分ａ）、ｂ）およびｃ）の合計重量に基づき、
ただしラテックス重合体エマルジョンと多官能性（メタ）アクリレートを含む組成物であって、前記エマルジョン中のラテックス重合体は４７モル％より以上のアクリレートを含有しており、かつ２８℃より低いガラス転移温度を有している組成物を除くことを特徴とする組成物。
【請求項２】
熱的に安定性で、硬化可能なラバーコンパウンディング用エラストマー組成物であって、
ａ）ジエンと不飽和ニトリルとのコポリマー、およびジエンと不飽和ニトリルとの水素化コポリマーからなる群から選択されるジエンコポリマーである８０〜９５重量パーセントのエラストマーと、
ｂ）多官能性アクリル架橋剤および多官能性メタクリル架橋剤からなる群から選択される２〜３０重量パーセントの多官能性架橋剤と、
ｃ）０．２〜５．０重量パーセントのＵＶ開始剤と、
を含有し、成分ａ）、ｂ）およびｃ）の各重量パーセントは、成分ａ）、ｂ）およびｃ）の合計重量に基づき、
かつ当該エラストマー組成物はフィラーを含まないことを特徴とする組成物。
【請求項３】
前記組成物はシール部材用であることを特徴とする請求項１または２に記載の組成物。
【請求項４】
物品にシールを適用する方法であって、
Ａ）２５℃と２５０℃の間の温度で、
ａ）ｉ）エチレンと、アクリル酸のＣ1〜Ｃ8アルキルエステル、メタクリル酸のＣ1〜Ｃ8アルキルエステル、およびＣ2〜Ｃ8カルボン酸のビニルエステルからなる群から選択されるコモノマーとを含有するコポリマー、ならびに
ｉｉ）Ｃ1〜Ｃ10アルキルアクリレートのホモポリマー、およびＣ1〜Ｃ10アルキルアクリレートと４０重量パーセントまでのモノビニルモノマーとのコポリマーからなる群から選択されるアルキルアクリレートポリマー、
からなる群から選択される８０〜９５重量パーセントのエラストマーと、
ｂ）多官能性アクリル架橋剤および多官能性メタクリル架橋剤からなる群から選択される２〜３０重量パーセントの多官能性架橋剤と、
ｃ）０．２〜５．０重量パーセントのＵＶ開始剤と、
を配合して、熱的に安定性で、硬化可能な、押出可能なラバーコンパンディング用混合物を形成する工程、
但し、成分ａ）、ｂ）およびｃ）の各重量パーセントは、成分ａ）、ｂ）およびｃ）の合計重量に基づく、
Ｂ）未硬化のシールを形成するために所望される形状および厚さで、前記物品に前記押出可能な混合物を付着させる工程、および
Ｃ）前記未硬化のシールに、該シールが硬化するのに十分な時間にわたって紫外線を照射する工程
を具えることを特徴とする方法。
【請求項５】
物品にシールを適用する方法であって、
Ａ）未硬化のシールを形成するために所望される形状および厚さで、前記物品に熱的に安定で、硬化可能な、押出可能なラバーコンパウンディング用組成物を付着させる工程であって、
前記組成物が、
ａ）ｉ）エチレンと、アクリル酸のＣ1〜Ｃ8アルキルエステル、メタクリル酸のＣ1〜Ｃ8アルキルエステル、およびＣ2〜Ｃ8カルボン酸のビニルエステルからなる群から選択されるコモノマーとを含有するコポリマー、ならびに
ｉｉ）Ｃ1〜Ｃ10アルキルアクリレートのホモポリマー、およびＣ1〜Ｃ10アルキルアクリレートと４０重量パーセントまでのモノビニルモノマーとのコポリマーからなる群から選択されるアルキルアクリレートポリマー、
からなる群から選択される８０〜９５重量パーセントのエラストマーと、
ｂ）多官能性アクリル架橋剤および多官能性メタクリル架橋剤からなる群から選択される２〜３０重量パーセントの多官能性架橋剤と、
ｃ）０．２〜５．０重量パーセントのＵＶ開始剤と、
を含有し、成分ａ）、ｂ）およびｃ）の各重量パーセントは、成分ａ）、ｂ）およびｃ）の合計重量に基づく組成物であり、および
Ｂ）前記未硬化のシールに、該シールが硬化するのに十分な時間にわたって紫外線を照射する工程
を具えることを特徴とする方法。
【請求項６】
物品にシールを適用する方法であって、
Ａ）２５℃と２５０℃の間の温度で、
ａ）ジエンと不飽和ニトリルとのコポリマー、およびジエンと不飽和ニトリルとの水素化コポリマーからなる群から選択されるジエンコポリマーである８０〜９５重量パーセントのエラストマーと、
ｂ）多官能性アクリル架橋剤および多官能性メタクリル架橋剤からなる群から選択される２〜３０重量パーセントの多官能性架橋剤と、
ｃ）０．２〜５．０重量パーセントのＵＶ開始剤と、
を配合して、熱的に安定性で、硬化可能な、押出可能なラバーコンパウンディング用混合物を形成する工程、
但し、成分ａ）、ｂ）およびｃ）の各重量パーセントは、成分ａ）、ｂ）およびｃ）の合計重量に基づく、
Ｂ）未硬化のシールを形成するために所望される形状および厚さで、前記物品に前記押出可能な混合物を付着させる工程、および
Ｃ）前記未硬化のシールに、該シールが硬化するのに十分な時間にわたって紫外線を照射する工程
を具え、
かつ当該エラストマー組成物はフィラーを含まないことを特徴とする方法。
【請求項７】
エラストマーシール及びガスケットの製造方法であって、
Ａ）請求項１または２に記載の熱的に安定性で、硬化可能なラバーコンパウンディング用エラストマー組成物を２５℃から２５０℃までの温度まで加熱し、所望の厚さである未硬化のシール又はガスケットを形成するために前記組成物を基体上に付着させる工程、
Ｂ）エラストマー組成物のエラストマー成分が、エラストマー組成物の多官能性架橋剤と反応することにより鎖間及び鎖内架橋を形成して、前記未硬化のシール及びガスケットが硬化するのに十分な時間にわたって、前記未硬化のシール及びガスケットに紫外線を照射する工程、
を具えることを特徴とする方法。
【請求項８】
前記物品は、熱可塑性樹脂材料又は金属を含むことを特徴とする請求項４から５のいずれか一つに記載の方法。
【請求項９】
前記基体は、熱可塑性樹脂材料又は金属を含むことを特徴とする請求項７に記載の方法。
【請求項１０】
請求項１または２に記載の硬化可能なラバーコンパウンディング用エラストマー組成物から製造されたことを特徴とする成形物。
【請求項１１】
請求項４から請求項９のいずれか一つに記載の方法で製造されたことを特徴とする硬化成形物。
【請求項１２】
前記成形物はエラストマーシール又はガスケットであることを特徴とする請求項１１に記載の硬化成形物。
【請求項１３】
硬化したエラストマーシール又はガスケットが接着されている基体であって、前記エラストマーシール又はガスケットは請求項１または２に記載の硬化可能なラバーコンパウンディング用エラストマー組成物から製造され、そしてエラストマーシール及びガスケットは前記基体上に所定の位置に直接的形成されていることを特徴とする基体。
【請求項１４】
熱可塑性樹脂物であることを特徴とする請求項１３に記載の基体。
【請求項１５】
金属物であることを特徴とする請求項１３に記載の基体。
【請求項１６】
自動車部品であることを特徴とする請求項１３に記載の基体。
【発明の詳細な説明】
【０００１】
（技術分野）
本発明は、紫外（ＵＶ）線に曝すことにより硬化可能であるエラストマー組成物に関する。さらに、本発明は、迅速にエラストマーシールを硬化する方法に関し、未硬化ポリマー組成物を、シール要素またはシールされるべき表面に直接塗布することにより、そのシールが形成されることを特徴とする。
【０００２】
（発明の背景）
エラストマー組成物は、そのような組成物に最適なゴム特性を与える架橋した網状構造を発達させるために、加硫、すなわち硬化工程を必要とする。典型的に、その硬化プロセスは、圧縮成形またはトランスファー成形方法に基づき、硬化剤および他の添加剤と十分にコンパウンドされたエラストマーは、金型に入れられ、ついでその金型は加圧下で加熱される。成形プロセスの間に使用される高められた温度は、エラストマーと硬化剤との化学反応を引き起こし、それによって架橋生成物を製造する。商業規模で製造される大部分のエラストマーシールは、このようなプロセスを使用して硬化される。一般的に、このように製造されるエラストマーシールおよびガスケットは、シールされるべき物品に手作業で取り付けられる。代わりに、接着剤が使用されて物品にシール部材を付けることもときどきある。そのような取り付け方法は、すべての場合に十分に満足というわけではなく、特に、シール部材が熱可塑性樹脂物品に取り付けられなければならない場合には満足ではない。
【０００３】
例えば、エラストマーガスケットは、自動車のエンジンにおいて使用されるロッカーカバーのような溝付きの部品に対するシール部材としてしばしば使用される。そのようなガスケットは、熱および油の影響に対して耐性でなければならない。伝統的に、エチレンアルキルアクリレートコポリマーラバーのような硬化した耐油性エラストマー組成物は、手作業でその溝に取り付けられる。今では、多くの自動車部品は、金属よりもむしろ高機能性熱可塑性材料から形成される。溝付きの熱可塑性樹脂部品へのエラストマーシール部材の手作業による適用は、多くの時間を必要とするプロセスである。さらに、その場でシールを硬化することは、硬化温度か、またはいくつかの場合には後硬化温度が、通常は、熱可塑性プラスチックの変形を引き起すのに十分に高いために、実用的ではない。その硬化温度は下げられても、硬化速度が遅すぎる。したがって、未硬化状態で物品または溝に容易に塗布でき、そして低温硬化方法に適したエラストマー組成物は、取り付けられたシール部材を有する熱可塑性樹脂物品の製造において特に有用である。
ＵＶ硬化プロセスは、エラストマーを室温で硬化するために使用されている。例えば、欧州特許第４８６２７８号は、ラテックスポリマーエマルジョンと多官能性（メタ）アクリレートとを含有する水性ベースのＵＶ硬化可能な塗料組成物を開示する。そのラテックスポリマーは、アクリレート含量が４７モルパーセントを超え、そしてガラス転移温度（Ｔg）が２８℃以下である。日本国特許出願である特開平６−１１６５４６号は、光硬化可能な樹脂、（メタ）アクリレートモノマー、有機または無機フィラー、熱可塑性樹脂またはポリイソブチレンのいずれかである光硬化タイプのシーラント、および光または熱硬化開始剤を含有するシーラント組成物を開示する。しかしながら、耐油性シーリング要素の製造に適当なエラストマー組成物から形成されるＵＶ硬化可能な組成物は、先行技術には開示されていない。
【０００４】
（発明の要旨）
本発明は、低温で架橋されることが可能である硬化可能な、耐油性エラストマー組成物に関する。特に、本発明は、熱的に安定性の、硬化可能なエラストマー組成物であって、
ａ）ｉ）エチレンと、アクリル酸のＣ1〜Ｃ8アルキルエステル、メタクリル酸
のＣ1〜Ｃ8アルキルエステル、およびＣ2〜Ｃ8カルボン酸のビニルエ
ステルからなる群から選択されるコモノマーとを含有するコポリマー、
ｉｉ）Ｃ1〜Ｃ10アルキルアクリレートのホモポリマー、およびＣ1〜Ｃ10
アルキルアクリレートと４０重量パーセントまでのモノビニルモノマー
とのコポリマーからなる群から選択されるアルキルアクリレートポリマ
ー、および
ｉｉｉ）ジエンと不飽和ニトリルとのコポリマー、およびジエンと不飽和ニ
トリルとの水素化コポリマーからなる群から選択されるジエンコポリマ
ー、
からなる群から選択される８０〜９５重量パーセントのエラストマーと、
ｂ）多官能性アクリル架橋剤および多官能性メタクリル架橋剤からなる群から選
択される少なくとも２重量パーセントの多官能性架橋剤と、
ｃ）０．２から５．０重量パーセントのＵＶ開始剤と、
を含有し、成分ａ）、ｂ）およびｃ）の各重量パーセントは、成分ａ）、ｂ）およびｃ）の合計重量に基づくことを特徴とする組成物に関する。
【０００５】
本発明は、さらに、物品にシールを適用する方法であって、
Ａ）２５℃と２５０℃の間の温度で、
ａ）ｉ）エチレンと、アクリル酸のＣ1〜Ｃ8アルキルエステル、メタクリル
酸のＣ1〜Ｃ8アルキルエステル、およびＣ2〜Ｃ8カルボン酸のビニ
ルエステルからなる群から選択されるコモノマーとを含有するコポリ
マー、
ｉｉ）Ｃ1〜Ｃ10アルキルアクリレートのホモポリマー、およびＣ1〜Ｃ
10アルキルアクリレートと４０重量パーセントまでのモノビニルモ
ノマーとのコポリマーからなる群から選択されるアルキルアクリレー
トポリマー、および
ｉｉｉ）ジエンと不飽和ニトリルとのコポリマー、およびジエンと不飽和
ニトリルとの水素化コポリマーからなる群から選択されるジエンコポ
リマー、
からなる群から選択される８０〜９５重量パーセントのエラストマーと、
ｂ）多官能性アクリル架橋剤および多官能性メタクリル架橋剤からなる群から
選択される少なくとも２重量パーセントの多官能性架橋剤と、
ｃ）０．２から５．０重量パーセントのＵＶ開始剤と、
を配合して、熱的に安定性の、硬化可能な、押出可能な混合物を形成する工程、、但し、成分ａ）、ｂ）およびｃ）の各重量パーセントは、成分ａ）、ｂ）およびｃ）の合計重量に基づく、
Ｂ）未硬化のシールを形成するために所望される形状および厚さで、前記物品に前記押出可能な混合物を付着する工程、および
Ｃ）前記未硬化のシールに、該シールが硬化するのに十分な時間にわたって紫外線を照射する工程
を具えることを特徴とする方法に関する。
【０００６】
（発明の詳細な説明）
本発明の熱的に安定性の硬化可能な組成物は、３成分：耐油性エラストマー、多官能性アクリルまたはメタクリル架橋剤、およびＵＶ開始剤を含有する。その組成物は紫外線の作用により硬化可能であるが、それらは、未硬化のエラストマー配合物を加工するために、例えば、混合または押出し操作において使用される温度で熱的に安定性である。そのような温度は、一般的に２５℃から２５０℃の範囲である。熱的に安定性とは、その組成物が自然に架橋網目を形成しない、すなわち硬化しないことを意味する。すなわち、Ｍｏｖｉｎｇ  Ｄｉｅ  Ｒｈｅｏｍｅｔｅｒにおいてその加工温度に３０分間当てたときに、トルクにおいて実質的な増加がない（すなわち、１ｄＮｍより小さい増加）ことによって示されるように、その加工温度に加熱されたときに、その組成物の粘度は初期値の±５０％以内で一定のままである。適当な加工温度は、使用される特定のＵＶ開始剤およびアクリルまたはメタクリル架橋剤の分解温度に依存する。しかしながら、加工温度は、最終用途に対して要求される程度まで硬化可能なエラストマー組成物が流れるように十分に高くなければならない。これは、一般的に２５℃から２５０℃であり、好ましくは９０℃から１７０℃である。その組成物は、加熱され、またはスクリュー押出機、ギアポンプ、もしくはピストンポンプ中などの機械的動作に当てられるときに、粘弾性流れが可能であり、および計量され、そしてシールのような造形物に形成されることもできる。これらの物品は、紫外線に曝すことにより後で硬化されてもよい。
【０００７】
その組成物のエラストマー成分は、原料（すなわち未硬化の）エチレンコポリマーラバー、原料アクリレートラバー、またはジエンと不飽和ニトリルとの原料エラストマーコポリマー（すなわちニトリルラバー）であってもよい。本発明の実施に有用なエチレンコポリマーラバーは、２つの主要なタイプのものである。第１のタイプは、アクリル酸のＣ1〜Ｃ8アルキルエステル、またはメタクリル酸のＣ1〜Ｃ8アルキルエステルの共重合単位を有するエチレンコポリマーを含む。第２のタイプは、Ｃ2〜Ｃ8カルボン酸のビニルエステルの共重合単位を有するエチレンコポリマーを含む。これらの種類のコポリマーのそれぞれは、ジポリマーまたは他のコモノマーの共重合単位を有する一層高次のコポリマーを含む。
【０００８】
そのコポリマーがジポリマーであるとき、そのエチレン含量は、約２０〜８５重量パーセント、好ましくは３０〜６５重量パーセントの範囲である。そのような組成物の代表例は、エチレンと、例えば、メチルアクリレート、エチルアクリレート、ｎ−ブチルアクリレート、イソブチルアクリレート、２−エチルヘキシルアクリレート、ヘキシルアクリレートとのコポリマー、並びにエチレンと、例えば、ビニルアセテート、ビニルプロピオネート、およびビニルヘキサノエートとのコポリマーを含む。エチレンと、例えば、メチルメタクリレート、エチルメタクリレート、イソブチルメタクリレート、２−エチルヘキシルメタクリレート、ｎ−ブチルメタクリレート、またはヘキシルメタクリレートとのコポリマーが使用されてもよいが、エチレンアクリレートコポリマーおよびエチレンビニルエステルコポリマーが好ましい。メチルアクリレート、ｎ−ブチルアクリレート、およびビニルアセテートは、最も好ましいコモノマーに含まれる。そのコポリマーは、一般的に、１００℃でのＭＬ（１＋４）は１〜６０、好ましくは１００℃でのＭＬ（１＋４）は１〜２０の範囲のムーニー粘度を有する。ジポリマーの配合物を使用してもよい。
【０００９】
本発明の組成物のポリマー成分としての使用に適当であるエチレンの一層高次のエラストマーコポリマーの具体例は、ａ）エチレンと、ｂ）アルキルアクリレート、アルキルメタクリレート、またはカルボン酸のビニルエステルと、ｃ）不飽和酸とのコポリマーを含む。特定の具体例は、ａ）エチレンと、ｂ）アクリル酸のＣ1〜Ｃ8アルキルエステル、メタクリル酸のＣ1〜Ｃ8アルキルエステル、またはＣ2〜Ｃ8カルボン酸のビニルエステルと、ｃ）アルファ、ベータ−不飽和モノカルボン酸、アルファ、ベータ−不飽和ジカルボン酸、およびアルファ、ベータ−不飽和ジカルボン酸のモノエステルからなる群から選択される３〜１２の炭素原子のカルボン酸との共重合単位を有するターポリマーを含む。そのコポリマーのエチレン含量は、そのポリマーの約２５〜７０重量パーセント、好ましくは３５〜６５重量パーセントの範囲であり、そしてアルファ、ベータ−不飽和モノもしくはジカルボン酸、またはアルファ、ベータ−不飽和酸のモノエステルは、０．１〜１０重量パーセント、好ましくは０．５〜５．０重量パーセントのカルボン酸基を提供するのに十分な量で存在する。適当なアルファ、ベータ−不飽和モノまたはジカルボン酸は、アクリル酸およびメタクリル酸のようなモノカルボン酸；マレイン酸、フマル酸、およびイタコン酸のようなジカルボン酸；並びに、エチル水素マレエート、エチル水素フマレート、および２−エチルヘキシル水素マレエートのようなジカルボン酸のモノエステルを含む。アクリル酸、メタクリル酸、およびエチル水素マレエートが好ましい。そのアルキルアクリレートまたはビニルエステルコモノマーは、ポリマーの２５〜７０重量パーセント、好ましくは３０〜６５重量パーセントを構成する。そのポリマーにおける使用に適当なアルキルアクリレートは、アクリル酸のＣ1〜Ｃ8アルキルエステル、例えば、そのメチル、エチル、ｎ−ブチル、イソブチル、ヘキシル、および２−エチルヘキシルエステルを含む。メチル、エチル、およびブチルアクリレートが好ましい。メチルアクリレートが最も好ましい。そのポリマーにおける使用に適当なカルボン酸のビニルエステルは、２〜８個の炭素原子を有するカルボン酸のビニルエステル、例えば、ビニルアセテート、ビニルプロピオネート、ビニルヘキサノエート、およびビニル２−エチルヘキサノエートを含む。ビニルアセテートが好ましい。これらのコポリマーのムーニー粘度、１００℃でのＭＬ（１＋４）は、一般的に１〜５０、好ましくは１〜２０の範囲である。そのようなコポリマーの代表例は、エチレン／メチルアクリレート／メタクリル酸コポリマー；エチレン／メチルアクリレート／エチル水素マレエートコポリマー；エチレン／アクリル酸／ビニルアセテートコポリマー；エチレン／ブチルアクリレート／アクリル酸コポリマー；エチレン／ビニルアセテート／メタクリル酸コポリマー；エチレン／フマル酸／メチルアクリレートコポリマー；エチレン／メチルアクリレート／一酸化炭素／メタクリル酸コポリマー；およびエチレン／エチル水素マレエート／一酸化炭素／ビニルアセテートコポリマーのようなターポリマーおよびテトラポリマーを含む。コポリマー配合物を使用してもよい。
【００１０】
本発明の実施における使用に適当なもう１種のエラストマーエチレンコポリマーは、エチレンと、アクリルエステルまたはビニルエステルと、グリシジルアクリレートまたはメタクリレートと、随意に一酸化炭素との共重合単位を含む。一般的に、そのような組成物は、３０〜７０重量パーセントのエチレンと、２５〜６５重量パーセントのアクリルまたはビニルエステルと、２〜１０重量パーセントのグリシジルアクリレートまたはメタクリレートと、０〜１５重量パーセントの一酸化炭素を含み、その重量パーセントの合計は１００重量パーセントである。エチレンと、アクリレートエステルと、グリシジルメタクリレートとのコポリマーが好ましい。典型的なアルキルアクリレートおよびコモノマーとして使用されるアルキルアクリレートは、メチルアクリレート、エチルアクリレート、プロピルアクリレート、ｎ−ブチルアクリレート、イソブチルアクリレート、およびヘキシルアクリレートを含む。典型的なコポリマーは、エチレン／メチルアクリレート／グリシジルメタクリレート、エチレン／ｎ−ブチルアクリレート／グリシジルメタクリレート、エチレン／ビニルアセテート／グリシジルメタクリレート、およびエチレン／メチルアクリレート／一酸化炭素／グリシジルメタクリレートを含む。
【００１１】
本発明の実施における使用に適当なエラストマーエチレンコポリマーのさらなる種類は、エチレン；ビニルアセテート、Ｃ1〜Ｃ8アルキルアクリレートまたはＣ1〜Ｃ8アルキルメタクリレート；一酸化炭素または二酸化硫黄の共重合単位を含有する。そのコポリマーのビニルアセテート、アルキルアクリレート、またはアルキルメタクリレートの含量は、一般的に２０〜５０重量パーセントであり、そして一酸化炭素または二酸化硫黄の含量は、一般的に５〜４０重量パーセントである。そのようなコポリマーの具体例は、エチレン／ビニルアセテート／一酸化炭素、エチレン／ｎ−ブチルアクリレート／一酸化炭素、エチレン／メチルアクリレート／一酸化炭素、エチレン／エチル水素マレエート／一酸化炭素／ビニルアセテートを含む。
【００１２】
ジポリマーおよび上記の一層高次のコポリマーの両方ともが、米国特許第３，８８３，４７２号において一般的に記載されているように、攪拌される反応器中、少なくとも１種のラジカル開始剤の存在下、約１００℃から３００℃の温度、および約１３０から３５０ＭＰａの圧力で、エチレンとそのコモノマーとの連続共重合により一般的に調製される。最も好ましいコポリマーは、約２〜２５重量パーセントのメタノールまたはアセトンの存在下で調製され、よって反応基の汚れが減少され、または除かれる。
【００１３】
そのエラストマー成分は、Ｃ1〜Ｃ10アルキルアクリレートのホモポリマーまたはコポリマーを含有するアクリレートラバーの種類から選択されてもよい。好ましいアルキルアクリレートは、エチルアクリレート、ブチルアクリレート、および２−エチルヘキシルアクリレートを含む。コポリマーアクリレートラバーは、４０重量パーセントまでのモノビニルモノマー、例えば、スチレン、アクリロニトリル、ビニルブチルエーテル、アクリル酸、および主たるアルキルアクリレートコモノマーとは異なるＣ1〜Ｃ10アルキルアクリレートである共重合単位を含有する。そのようなコポリマーは市販されており、例えば、Ｈｙｔｅｍｐ（登録商標）アクリレートラバー（Ｎｉｐｐｏｎ  Ｚｅｏｎ，ＫＫから入手可能なアクリルホモポリマーおよびコポリマーラバー）、およびＴｏａｃｒｏｎ（登録商標）ＡＲ−６０１（Ｔｏａ  Ｐａｉｎｔ，ＫＫから入手可能なポリエチルアクリレートポリマー）である。
【００１４】
さらに、そのエラストマー成分は、ジエンと不飽和ニトリルとのコポリマーであってもよい。そのジエンは、例えばブタジエンであってもよい。そのニトリルは、好ましくはアクリロニトリルである。そのようなコポリマーはニトリルラバーとして知られており、そして市販されている。それらは、一般的に、アクリロニトリル含量が１８〜５０重量％である。水素化ニトリルラバーも、本発明の組成物における使用に適当である。
【００１５】
本発明の組成物のエラストマー成分は、単一のエラストマーと同様にエラストマーの配合物であってもよい。ひとつのエラストマーだけが紫外線に曝されることにより硬化することが可能である配合物も本発明により予想される。
【００１６】
エラストマー成分に加えて、本発明の硬化可能な組成物は、少なくとも１種の多官能性アクリル架橋剤またはメタクリル架橋剤を含む。多官能性アクリルまたはメタクリル架橋剤は、ポリヒドロキシル化合物、一般的に多価アルコールと、アクリル酸またはメタクリル酸との反応生成物であるエステルであり、架橋剤は少なくとも２つの炭素−炭素２重結合を有するものを意味する。そのような組成物は、当該技術において、多官能性アクリレートまたは多官能性メタクリレートと慣用的に称される。典型的な多官能性アクリレートおよびメタクリレートは、１５０から１，０００の分子量を有し、そして分子当たり少なくとも２つの重合可能な不飽和基を含む。
【００１７】
典型的な多官能性アクリル架橋剤は、エチレングリコールジアクリレート；エチレングリコールジメタクリレート；１，６−ヘキサンジオールジアクリレート；１，６−ヘキサンジオールジメタクリレート；１，４−ブタンジオールジアクリレート；ペンタエリトリトールトリアクリレート；ペンタエリトリトールテトラアクリレート；ジペンタエリトリトールペンタアクリレート；メトキシ１，６−ヘキサンジオールペンタエリトリトールトリアクリレート；トリメチロールプロパントリアクリレート；テトラエチレングリコールジアクリレート；ポリメタクリレートウレタン；エポキシアクリレート；ポリエステルアクリレートモノマーおよびオリゴマー；トリメチロールプロパンプロポキシレートトリアクリレート；ポリ−ｎ−ブチレンオキシドグリコールジアクリレート；およびビスフェノールＡ  アルキレンオキシド付加物ジアクリレートのようなアクリレートおよびメタクリレートを含む。トリメチロールプロパントリアクリレートおよびトリメチロールプロパントリメタクリレートは容易に入手可能であるため、これらの化合物は好ましい架橋剤である。さらに、ジエチレングリコールジメタクリレートのような二官能性アクリレートを含有する組成物と比較して、これらの架橋剤を含有する組成物において圧縮永久歪みおよび架橋結合密度は高められる。
【００１８】
多官能性アクリルおよびメタクリル架橋剤は、照射されると単独重合が可能である。したがって、本発明の硬化可能な組成物が紫外線に曝されるとき、２つの反応が同時に起こる。多官能性架橋剤は、エラストマー性ポリマー成分と反応して、鎖間および鎖内架橋を形成し、ラバーマトリックスをもたらす。さらに、過剰の多官能性架橋剤は単独重合し、そして、フィラーがエラストマーを強化するのとほとんど同じ方法で、そのラバーマトリックスを強化するために作用する貫入している網目を形成する。したがって、硬化可能な組成物に存在する多官能性架橋剤の割合を調節することにより最終的に硬化した生成物の硬度を制御することができる。一般的に、二官能性アクリレートおよびメタクリレートは、一層高い官能価を有する類似物と比較してあまり効率的ではない架橋剤である。したがって、一層高い官能価を有する種類の架橋剤が、本発明の目的のために好ましい。
【００１９】
ラバー加工技術において慣用的に使用される方法によってコンパウンドされ、そして硬化されたエラストマー性材料は、一般的に強化材としてカーボンブラックまたはミネラルフィラーを含有する。強化は、硬度、モジュラス、および引張強さのような特性に反映される。一般的に、強化されたエラストマーは、非線形応力／歪み依存により特徴づけられる。これに対して、未強化エラストマー組成物は、一層高い変形において実質的に増加しない低変形における当初の応力蓄積により特徴づけられる。さらに、未強化エラストマー組成物は、相対的に低い極限引張強さで破壊する傾向がある。
【００２０】
ＵＶで開始される反応におけるフィラーの使用は、通常、ＵＶ硬化プロセスを妨げることが予想されるであろう。しかしながら、本発明の方法は、半透明の組成物の硬化を可能にする。強化は、貫入している網目の形成による架橋と同時に達成される。その結果物は、エラストマーマトリックスに化学的に結合されていないフィラーを含有する伝統的なエラストマーの応力／歪み挙動よりも一層線形である応力／歪み挙動を示す。
【００２１】
本発明の組成物に存在する多官能性アクリルまたはメタクリル架橋剤の量は、ポリマー、多官能性架橋剤、およびＵＶ開始剤の合計重量に基づいて、少なくとも２重量パーセントである。ポリマー、多官能性架橋剤、およびＵＶ開始剤の合計重量に基づいて、好ましい組成物は５〜２０重量パーセントの多官能性架橋剤を含有し、最も好ましい組成物は５〜１５重量パーセントの多官能性架橋剤を含有する。
【００２２】
本発明の硬化可能な組成物の第３成分は、ＵＶ開始剤である。それは、分子内ホモリテック結合開裂によるか、または分子間水素引き抜きによる、ＵＶで開始されるラジカルの形成を促進するために従来使用されるそれらの有機化学化合物から選択されてもよい。そのような薬剤は、アリールカルボニル基または第３アミノ基を有する有機化合物を含む。使用に適当な化合物には、ベンゾフェノン；アセトフェノン；ベンジル；ベンズアルデヒド；ｏ−クロロベンズアルデヒド；キサントン；チオキサントン；９，１０−アントラキノン；１−ヒドロキシシクロヘキシルフェニルケトン；２，２−ジエトキシアセトフェノン；ジメトキシフェニルアセトフェノン；メチルジエタノールアミン；ジメチルアミノベンゾエート；２−ヒドロキシ−２−メチル−１−フェニルプロパン−１−オン；２，２−ジ−ｓｅｃ−ブトキシアセトフェノン；２，２−ジメトキシ−１，２−ジフェニルエタン−１−オン；ベンジルジメトキシケタール；ベンゾインメチルエーテル；およびフェニルグリオキサールを含む。紫外線に曝すと、種々の光化学転位が起こり、例えば、ＵＶ開始剤は、多官能性アクリルまたはメタクリル架橋剤のアクリレート末端基と反応するフリーラジカル反応分裂片を形成することもできる。これは、アクリルまたはメタクリル架橋剤の単独重合と同様にポリマーの架橋も起す。好ましいＵＶ開始剤は、１−ヒドロキシシクロヘキシルフェニルケトンであり、紫外線に曝されたときにフリーラジカルを迅速に発生させるからである。ＵＶ開始剤の混合物も使用することができる。これはある場合にはラジカルの一層効率的な生成をもたらすために所望されることがしばしばある。一般的に、ＵＶ開始剤は、ポリマー、多官能性架橋剤、およびＵＶ開始剤の総重量に基づいて０．２から５．０重量パーセントの量で存在する。しかしながら、ポリマー、架橋剤、およびＵＶ開始剤の総重量に基づいて、０．５〜２．５重量パーセントの間でＵＶ開始剤を使用することが好ましく、０．５〜１．０重量パーセントのＵＶ開始剤を使用することが最も好ましい。それは、高レベルの光開始剤は貫入を妨げ、および全体的な架橋結合密度に実質的に寄与しない傾向があるからである。当業者は、未硬化ガムエラストマーと架橋剤の特定の組み合わせそれぞれに対して光開始剤の最適なレベルがあることを認識するであろう。例えば、水素化ニトリルラバーは、一般的に、エチレンとメチルアクリレートとエチル水素マレエートとのコポリマーよりも高レベルの光開始剤を必要とする。一層高いレベルの光開始剤は、硬化した組成物の表面における架橋結合密度を高める。低レベルの光開始剤は、いくつかのミリメートル厚さであるサンプルの一層良好な（すなわち、一層低い）圧縮永久歪みをもたらすことができる。
【００２３】
さらに、本発明の目的のために、加工温度は、ＵＶ開始剤の熱劣化が起こる温度を超えてはならない。いくつかの場合には、そのような劣化は、フリーラジカルの形成のためにスコーチな組成物をもたらすであろう。これは、加工装置内で熱的に誘発された開始剤の分裂が、エラストマーの早期架橋をもたらすためである。他の場合には、開始剤の不活性化のために遅い硬化の組成物がもたらされるであろう。劣化温度は、特定のＵＶ開始剤のそれぞれに対して相違する。ラバーの種類および添加剤の量に応じて、加工温度は２５℃から２５０℃の間の範囲である。２５０℃までの温度で基体に適用することができる安定なエラストマー組成物を提供することは、本発明の課題である。
【００２４】
エラストマー成分、多官能性アクリルまたはメタクリル架橋剤成分、およびＵＶ開始剤成分は、本発明の組成物中に特定の相対比で存在する。すなわち、エラストマーは、エラストマー、架橋剤、およびＵＶ開始剤の総重量に基づいて、８０〜９５重量パーセントの量で存在する。多官能性架橋剤は、エラストマー、架橋剤、およびＵＶ開始剤の総重量に基づいて、少なくとも２重量パーセントの量で存在する。最後に、ＵＶ開始剤は、エラストマー、架橋剤、およびＵＶ開始剤の総重量に基づいて、０．２〜５．０重量パーセントの量で存在する。好ましくは、エラストマー成分は、エラストマー、架橋剤、およびＵＶ開始剤の総重量に基づいて、８０〜９５重量パーセントの量で存在する。架橋剤のレベルは、本発明の硬化可能な組成物における圧縮永久歪み耐性および硬度を決定する。２重量パーセントより少ない架橋剤が存在するなら、低い硬度および劣った圧縮永久歪み耐性を有する組成物が形成される。３０重量パーセントより多い架橋剤は、７０ショアーＡを超える硬度の組成物の製造をもたらす。このような組成物は、一般的に、シーリング、特にガスケッティング用途における使用には適していない。したがって、選択される特定成分の範囲は、意図される特定の最終用途に応じる。
【００２５】
ラバーコンパウンディングにおいて慣用的に使用される種々の添加剤は、本発明の組成物に混合されて、それらを改質、安定化、および強化してもよい。好ましくは、そのような添加剤は、未硬化のポリマー成分の架橋反応を実質的に妨げない量で使用される。例えば、紫外光に対して不透明であるフィラーが多量に使用されるなら、その充填された組成物は、むらなく全体にわたって硬化しないか、または組成物の表面だけが硬化する。通常、フィラーは、１００部のエラストマー当たり約１５部までの量で使用されることができる。典型的な具体例は、ミネラルまたはガラス繊維のような非黒色のフィラーを含む。ポリテトラフルオロエチレンおよびアラミド繊維のような高い強化効率のポリマーフィラーを、一般的に低レベルで使用してもよい。
【００２６】
本発明の組成物の耐熱性および耐酸化性は、酸化防止剤の混合により高めることもできる。一般的に、芳香族酸化防止剤、特に芳香族アミンが使用される。そえらの保護作用のため、これらの化合物は、紫外線により開始されるフリーラジカル架橋反応をある程度まで妨げる。酸化防止剤がないと、その組成物は、７日間にわたって１５０℃の温度に曝されたときに、表面クラッキングを受ける。最も有用な酸化防止剤には、４，４′−ビス（α，α−ジメチルベンジル）ジフェニルアミン、および４，４′−ビス（α，α−ジメチルベンジル）ジフェニルアミンと４−（α，α−ジメチルベンジル）ジフェニルアミンとの配合物が含まれる。ヒンダードフェノールを使用してもよいが、それらは、芳香族アミンよりも硬化反応を妨げる。酸化防止剤は、通常、ポリマー１００部当たり０．５〜２部の間のレベルで混合される。ラバーコンパウンディングに慣用的に使用される他の添加剤、例えば、可塑剤、定着剤、難燃剤、および加工助剤も本発明の組成物に混合されることもできる。
【００２７】
アクリルまたはメタクリル架橋剤の商業サンプル中に抑制剤が存在する結果として、少量のこれらの添加剤も本発明の組成物中に存在することができる。抑制剤は、一般的に低量、例えば１５００ｐｐｍ（架橋剤の重量に基づく１００万当たりの部）未満で存在する。それらは作用して、貯蔵および出荷の間に熱的に誘発される架橋剤の重合を妨げる。
【００２８】
本発明の組成物は、その場でのガスケッティングとして知られる方法を用いたエラストマーシールおよびガスケットの製造に特に適当である。すなわち、本発明の組成物は、２５℃〜２５０℃、好ましくは９０℃〜１７０℃の温度まで加熱される。ついで、その加熱された組成物は、基体の上に計量されて、所望の厚さである未硬化のシールを形成し、ついで硬化される。したがって、そのシールは、別の成形工程においてよりもむしろ、その場でシールされるべき物体に直接的に形成される。典型的に、未硬化のシールは、１〜１５ｍｍの厚さで、好ましくは２〜８ｍｍの厚さで形成される。
【００２９】
ロボット化されたホットメルト装置は、その場でガスケットを適用するために使用されることもできる。本発明の方法のひとつの実施の形態において、低粘度エラストマー成分を有する本発明の硬化可能な組成物は、加熱された圧盤およびピストンを有するドラムに導入される。加熱されるとき、その組成物は軟質および押出可能になる。それは、一般的に、相対的に低い圧力で、典型的に５．０バール（すなわち、０．５ＭＰａ）未満で、ピストンの作用によりドラムから押し出される。ついで、その組成物は、加熱された管を通ってギアまたはピストンポンプにより、精密および迅速な計量が可能である多次元工業用ロボットに据え付けられた塗布ガンに供給される。この方法において、組成物は、例えば成形により、製造されたばかりの熱可塑性樹脂物品の溝に導入されることができる。その溝中の未硬化エラストマーのビードは、それが冷却されるので迅速に凝固し、そして未硬化のシーリング要素を形成する。この塗布方法は、１００℃でＭＬ（１＋４）のムーニー粘度が１〜２０である低粘度エチレンアクリルエラストマー、ポリアクリレートラバー、ニトリルラバー、またはエチレンビニルアセテートエラストマーに対して適している。その方法は、相対的に低い圧力を使用してドラムから押出すことができる。連続供給および計量ポンプは、１０００Ｐａ・ｓまでの粘度を有する本発明の組成物の取り扱いを可能にする。ホットメルト装置は、その組成物を加熱された管に導入するために押し出し機を使用することにより、いくらか一層高い粘度、例えば、１００℃でＭＬ（１＋４）＝７０を有する組成物に対して使用されてもよい。その結果、粘度が減少して、一層高い粘度の組成物からのシールの形成を可能にする。
【００３０】
もうひとつの実施の形態において、本発明の相対的に高い粘度の組成物は、その場でのガスケッティング方法により、未硬化のシールに形成されてもよい。ホットメルト装置を使用する代わりに、シールされるべき物品にエラストマー組成物を搬送するためにスクリュー押出し機が専ら使用される。スクリュー押出し機の使用は、ホットメルト装置を使用する方法と比較してポリマーへの相対的に高いエネルギー入力をもたらす。押出し機中のエラストマーの劣化を最小にするために、押し出しプロセスは、コンパウンドの温度を２５０℃より上げさせてはならない。これは、一般的に、低い押し出し速度を必要とする。したがって、押し出しプロセスは、一般的に、一層遅い製造方法である。さらに、そのような装置は、高い投入費用を必要とする。当業者は、押し出しに適当な温度は、未硬化のエラストマーの粘度、未硬化のエラストマーの分子量、架橋剤のレベル、光開始剤の分解温度、および架橋剤の揮発温度に依存することを認識し、そして特定の状況に対して最適である２５℃〜２５０℃の範囲内の値を選択する。
【００３１】
上記の方法により製造されるシールのエラストマー特性を最適にするために、シールは架橋、すなわち硬化されなければならない。そのような方法において、迅速な架橋反応を達成するために熱−活性化硬化システムを使用することは実用的ではない。計量工程の間に、シールを形成するために使用される硬化可能な組成物を、加工しにくい、架橋した材料に変換するというリスクがある。特に、硬化可能な組成物は、加熱されるか、または機械的作用により引き起こされる温度上昇に当てられるので、架橋反応が誘発される。計量の間の早期ゲル化（すなわちスコーチ）を制御することは困難である。架橋した組成物は容易に流れないため、スコーチな生成物をもたらすプロセスは所望されない。したがって、熱的に誘発される架橋反応による異種開裂硬化システムは、本発明の方法には適してない。さらに、過酸化物の熱分解に依存する最も慣用のホモリティック開裂、すなわちフリーラジカル、硬化プロセスも、本発明の方法における使用には適さない。しかしながら、本発明の組成物は、ＵＶで誘発されるフリーラジカルプロセスによって効果的に硬化することができることが見出されている。
【００３２】
本発明のエラストマー組成物のＵＶ硬化は、室温または一層高い温度で行われてもよい。例えば、エラストマー組成物がシーラントとして使用されるようなある状況において、シールされるべき物体に未硬化の組成物を塗布した後にすぐに光硬化を行うことが所望されてもよい。その点で、組成物の温度は２５０℃程度の高さであってもよい。しかしながら、硬化可能な組成物を加熱することは、効果的な光硬化に対して必要もないし、特に好ましくもない。さらに、熱可塑性樹脂物品においてその場でのガスケッティング方法によりシールを形成するために組成物が使用されるとき、低温硬化は、熱可塑性樹脂の劣化または熱変形のいかなる可能性をも最小にする。さらに、不活性雰囲気においてＵＶ照射を行うことは必要ではない。硬化反応は、大気条件下で実施することができ、有害作用はない。
【００３３】
本発明の目的のために、硬化反応を達成するために使用される照射の波長スペクトルは、典型的に、ＵＶ開始剤の吸収極大に対応する。これは典型的に約２００〜４００ナノメートルの範囲である。適当な紫外線源は、中圧水銀灯、無電極ランプ、パルスキセノン灯、およびハイブリッドキセノン／水銀灯を含む。好ましい配列は、反射体と一緒に１または２以上のランプを具え、その反射体は照射されるべき表面にわたってむらなく紫外線を拡散する。照射量は、そのポリマー組成物が硬化するのに十分でなければならない。平方センチメートル当たり少なくとも約１０ジュール、好ましくは２０ジュールの照射量が、通常、最適な硬化に対して十分である。必要とされる照射量は、硬化可能な組成物の少量サンプルを硬化し、そして硬化後に引張強さおよび伸びのような物理的特性を測定することにより容易に決定することができる。たいていの場合には、硬化の許容可能な程度は、３０〜３００秒の照射により得ることができる。適当な調節は、ポリマー成分の種類、存在する架橋剤のレベル、および存在するフィラーのレベルと同様に、ランプの強度、そのＵＶの範囲にわたる出力の分布、サンプルの厚さに応じてなされる。例えば、フィラーを含有するエチレンアクリレートコポリマーラバーは、フィラーを含まない同一の組成物よりも長い硬化時間を必要とする。
【００３４】
発泡剤を本発明の硬化可能な組成物に混合してもよい。そのような状況において、紫外線に曝す間に起こる同時加熱により誘発される発泡剤の熱分解の結果として、硬化可能な組成物を紫外線に曝すことにより気泡構造が形成される。この加熱現象は、さらなる加熱の外部適用により増大および制御されてもよい。使用されてもよい典型的な発泡剤は、ｐ，ｐ′−オキシビスベンゼンスルホニルヒドラジド、アゾジカルボンアミド、ｐ−トルエンスルホニルセミカルバジド、ジニトロソペンタメチレンテトラミンを含む。代わりに、ＵＶ硬化反応は、冷却を伴って達成されてもよく、したがって、硬化および発泡は同時によりもむしろ順次的に起こる。すなわち、硬化可能な組成物は冷却されながら紫外線に曝され、ついでその硬化した組成物は、熱風トンネルを通過して発泡を引き起こす。低比重の独立気泡構造は、そのようなプロセスにより調製されてもよい。例えば、比重が０．３ｇ／ｃｍ3の構造体を得ることもできる。
【００３５】
本発明の硬化可能なエラストマー組成物は、一般的なラバー製品および電線被覆の製造において有用である。しかしながら、それらは、熱可塑性樹脂物品をシールするために使用されるシールおよびガスケット、特に自動車用途において使用されるそれらの調製において、最も有利に使用される。
【００３６】
本発明は、次の実施例により具体的に説明される。特に示されない限りすべての部は重量に基づく。
【００３７】
（実施例）
実施例１
ラバーミルで、エチレンとメチルアクリレートのコポリマー（エチレン含量は３４重量％、１００℃でＭＬ（１＋４）のムーニー粘度は８である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシド２５重量％の混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより６ｍｍ厚の未硬化のスラブを造形した。８０ワット／ｃｍで波長がおよそ２５０〜４００ｎｍである照射を発する中圧水銀灯からの紫外線に、それぞれ１分および２分の間、そのスラブを曝した。その水銀灯からサンプルまでの距離は１０ｃｍであった。硬化したサンプルは、表Ｉに示す特性を示した。
【００３８】
【表１】
表Ｉ
0004350893.tif 000002
【００３９】
実施例２
ラバーミルで、アクリレートラバー（Ｎｉｐｐｏｎ  Ｚｅｏｎ  ＫＫから入手可能なエチルアクリレートホモポリマー、１００℃でＭＬ（１＋４）のムーニー粘度は３６である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙから入手可能である）０．７５部、およびＮａｕｇａｒｄ（登録商標）４４５酸化防止剤（４，４′−ジ（α，α−ジメチル−ベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより６ｍｍ厚の未硬化のスラブを造形した。８０ワット／ｃｍで波長がおよそ２５０〜４００ｎｍである照射を発する中圧水銀灯からの紫外線に、それぞれ１分および２分の間、そのスラブを曝した。その水銀灯から１０ｃｍに配置したサンプルにおいて硬化を行った。硬化したサンプルは、表ＩＩに示す特性を示した。
【００４０】
【表２】
表ＩＩ
0004350893.tif 000003
【００４１】
実施例３
ラバーミルで、エチレンとビニルアセテートのコポリマー（エチレン含量は３２重量％、１００℃でＭＬ（１＋４）のムーニー粘度は９である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより６ｍｍ厚の未硬化のスラブを造形した。８０ワット／ｃｍで約２５０〜４００ｎｍの照射を発する中圧水銀灯からの紫外線に、２分の間、そのラバーシートのサンプルを曝した。その硬化プロセスの間の水銀灯からサンプルの距離は１０ｃｍであった。硬化したサンプルは、表ＩＩＩに示す特性を示した。
【００４２】
【表３】
0004350893.tif 000004
【００４３】
実施例４
ラバーミルで、エチレンとメチルアクリレートのコポリマー（エチレン含量は３４重量％、１００℃でＭＬ（１＋４）のムーニー粘度は８である）８５部、および表ＩＶに示す成分を混合することにより、本発明の３つの硬化可能な組成物、サンプル４Ａ、４Ｂおよび４Ｃを調製した。Ｔｅｆｌｏｎ（登録商標）フルオロポリマー樹脂で被覆された金型において成形することにより６ｍｍ厚の未硬化のスラブを造形した。８０Ｗ／ｃｍのパワーで波長がおよそ３００〜４００ｎｍである照射を発する中圧水銀灯からの紫外線に、４分の間、その得られたポリマースラブを曝した。そのサンプルの暴露は、水銀灯から１０ｃｍの距離であった。水銀灯に曝された表面および水銀灯と反対に面している表面のショアーＡ硬度を、６ｍｍ試験片に対して測定した。さらに、ＩＳＯ８１５に準拠して、その６ｍｍスラブからダイスで型を抜いた試験片において、硬化した組成物の圧縮永久歪みを測定した。結果を表ＩＶに示す。
【００４４】
【表４】
0004350893.tif 000005
150℃で22時間、25％撓み
【００４５】
実施例５および比較例Ａ
ラバーミルで、エチレンとメチルアクリレートのコポリマー（エチレン含量は３４重量％、１００℃でＭＬ（１＋４）のムーニー粘度は８である）１００部、および表Ｖに示す成分を混合することにより、本発明の３つの硬化可能な組成物、サンプル５Ａ、５Ｂおよび５Ｃを調製した。Ｔｅｆｌｏｎ（登録商標）フルオロポリマー樹脂で被覆された金型において成形することにより６ｍｍ厚の未硬化のスラブを造形した。８０Ｗ／ｃｍのパワーで波長がおよそ２５０〜４００ｎｍである照射を発する中圧水銀灯からの紫外線に、２分の間、その得られたポリマーを曝した。その硬化プロセスの間の水銀灯からサンプルの距離は、１０ｃｍであった。水銀灯に曝された６ｍｍスラブの表面および水銀灯と反対に面している表面のショアーＡ硬度を測定した。さらに、ＩＳＯ８１５に準拠して、その６ｍｍスラブからダイスで型を抜いた試験片において、硬化した組成物の圧縮永久歪みを測定した。ＩＳＯ３７Ｔ２に準拠して、２ｍｍ試験片において、引張強さ、モジュラス、および破断時伸びを測定した。結果を表Ｖに示す。比較の目的のために、過酸化物硬化システムを含有する組成物を調製した。この組成物もサンプル５Ａ〜５Ｃと同じ方法で調製した。サンプルＡと名づけられた組成物の成分はを表Ｖに示す。サンプルＡを１８０℃で４分間にわたってプレス硬化し、そして硬化した組成物の物理的特性をサンプル５Ａ〜５Ｃの物理的特性と同一の方法で測定した。対照サンプルの圧縮成形は試験片におけるブリスターの形成を招き、したがってそのサンプルの物理的特性を測定することは困難であった。
【００４６】
【表５】
0004350893.tif 000006
150℃で１６８時間
25％撓み
1重量部
2ビス（ｔ−ブチルペルオキシ）ジイソプロピルベンゼン（不活性支持体において４０％）
3破断時引張強さ
4１００％伸びにおけるモジュラス
5２００％伸びにおけるモジュラス
6破断時伸び
【００４７】
実施例６
ラバーミルで、エチレンとメチルアクリレートのコポリマー（エチレン含量は３４重量％、１００℃でＭＬ（１＋４）のムーニー粘度は８である）８８部、トリメチロールプロパントリアクリレート１２部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物、サンプル６を調製した。Ｔｅｆｌｏｎ（登録商標）フルオロポリマー樹脂で被覆された金型において成形することにより６ｍｍ厚および２ｍｍ厚の未硬化のスラブを造形した。８０ワット／ｃｍで波長がおよそ３００〜４００ｎｍである照射を発する中圧水銀灯からの紫外線に、２４０秒の間、その２ｍｍ厚のスラブと６ｍｍ厚のスラブとの両方のサンプルを曝した。その硬化プロセスの間の水銀灯からサンプルの距離は１０ｃｍであった。その硬化したサンプルは、表ＶＩに示した硬度および圧縮永久歪み特性を示した。その硬化した組成物の試験片をその６ｍｍスラブからダイスで型を抜き、そして圧縮永久歪み測定に使用した。引張強さ、モジュラス、および破断時伸び測定用のサンプルをその２ｍｍスラブからダイスで型抜きした。物理的特性を表ＶＩに示す。
【００４８】
【表６】
0004350893.tif 000007
0004350893.tif 000008
【００４９】
実施例７
ラバーミルで、エチレンとメチルアクリレートのコポリマー（エチレン含量は３４重量％、１００℃でＭＬ（１＋４）のムーニー粘度は８である）８８部、トリメチロールプロパントリアクリレート１２部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物、サンプル７を調製した。その組成物を２０リットルのスチールドラム溶融室に入れた。１４０℃の温度で維持されたピストンは、３．５バールの圧力で、その組成物をギアポンプに搬送する間に、その組成物を加熱および軟化し、そのギアポンプは、工業用ロボットに取り付けられた容量測定塗布ガンへと連続的に流れを供給した。１５秒未満の間に、その組成物を熱可塑性樹脂の自動車エンジンカバーの溝に塗布した。その溝は総長がおよそ１．２ｍであった。波長がおよそ２５０〜４００ｎｍであり、そしてパワーが１００Ｗ／ｃｍの範囲である中圧水銀灯の下にそのカバーを運んだ。その水銀灯は硬化可能な組成物の表面からおよそ１５ｃｍであった。暴露はおよそ４０秒であった。その組成物を十分に硬化し、５５〜６０のショアーＡ硬度を示した。
【００５０】
実施例８
ラバーミルで、ブタジエンとアクリロニトリルのコポリマー（アクリロニトリル含量は４１重量％、１００℃でＭＬ（１＋４）のムーニー粘度は８０である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより２ｍｍ厚および６ｍｍ厚の未硬化のスラブを造形した。波長がおよそ２５０〜４００ｎｍである照射を発する中圧水銀灯（８０Ｗ／ｃｍ）からの紫外線に、水銀灯から１０ｃｍの距離で、２分の間、得られた２ｍｍと６ｍｍのスラブを曝した。６ｍｍスラブの水銀灯に曝した表面および水銀灯と反対に向いている表面のショアーＡ硬度を測定した。その２ｍｍスラブからダイスで型を抜いた硬化した組成物の引張強さ、モジュラス、および破断時伸びをＩＳＯ３７Ｔ２に準拠して測定した。結果を表ＶＩＩに示す。
【００５１】
【表７】
0004350893.tif 000009
【００５２】
実施例９
ラバーミルで、ブタジエンとアクリロニトリルの水素化コポリマー（アクリロニトリル含量は３３．５重量％；１００℃でＭＬ（１＋４）のムーニー粘度は７０；２重結合含量は１％未満である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより２ｍｍ厚および６ｍｍ厚の未硬化のスラブを造形した。波長がおよそ２５０〜４００ｎｍである照射を発する中圧水銀灯からの紫外線に、水銀灯から１０ｃｍの距離で、２分の間、得られた２ｍｍと６ｍｍのスラブを曝した。６ｍｍスラブの水銀灯に曝した表面および水銀灯と反対に向いている表面のショアーＡ硬度を測定した。その２ｍｍスラブからダイスで型を抜いた硬化した組成物の引張強さ、モジュラス、および破断時伸びをＩＳＯ３７Ｔ２に準拠して測定した。結果を表ＶＩＩＩに示す。
【００５３】
【表８】
0004350893.tif 000010
【００５４】
実施例１０
ラバーミルで、Ｔｈｅｒｂａｎ（登録商標）ＸＮ５３５Ｃ（ブタジエン、アクリロニトリル、およびターモノマーの水素化ターポリマーであり、Ｂａｙｅｒ  ＡＧから入手可能である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物を調製した。Ｔｅｆｌｏｎ（登録商標）フルオロポリマー樹脂で被覆された金型において成形することにより２ｍｍ厚および６ｍｍ厚の未硬化のスラブを造形した。波長がおよそ２５０〜４００ｎｍである照射を発する中圧水銀灯（８０Ｗ／ｃｍ）からの紫外線に、水銀灯から１０ｃｍの距離で、２分の間、得られた２ｍｍと６ｍｍのスラブを曝した。６ｍｍスラブの水銀灯に曝した表面および水銀灯と反対に向いている表面のショアーＡ硬度を測定した。その２ｍｍスラブからダイスで型を抜いた硬化した組成物の引張強さ、モジュラス、および破断時伸びをＩＳＯ３７Ｔ２に準拠して測定した。結果を表ＩＸに示す。
【００５５】
【表９】
0004350893.tif 000011
【００５６】
実施例１１
ラバーミルで、エチレンとメチルアクリレートのコポリマー（エチレン含量は３４重量％；１００℃でＭＬ（１＋４）のムーニー粘度は８である）９２．５部、ペンタエリトリトールテトラアクリレート（Ｓａｒｔｏｍｅｒ２９５、Ｓａｒｔｏｍｅｒ，Ｉｎｃ．から入手可能である）７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物、サンプル１１Ａを調製した。Ｔｅｆｌｏｎ（登録商標）フルオロポリマー樹脂で被覆された金型において成形することにより６ｍｍ厚および２ｍｍ厚の未硬化のスラブを造形した。波長が２５０ｎｍを超える照射を発する中圧水銀灯（８０Ｗ／ｃｍ）からの紫外線に、１２０秒の間、その２ｍｍ厚のスラブのサンプルを曝した。同様に２４０秒の間、その６ｍｍ厚のスラブのサンプルを曝した。その硬化プロセスの間の水銀灯からサンプルの距離は１０ｃｍであった。その硬化したサンプルは、表Ｘに示した硬度および圧縮永久歪みを示した。その硬化した組成物の試験片をその６ｍｍスラブからダイスで型を抜き、そして圧縮永久歪み測定に使用した。引張強さ、モジュラス、および破断時伸び測定用のサンプルをその２ｍｍスラブからダイスで型抜きした。物理的特性を表Ｘに示す。表Ｘに示した成分を使用してサンプル１１Ｂ、ＣおよびＤを同様に調製した。サンプル１１Ｂ〜Ｄに対する試験結果も表Ｘに示す。
【００５７】
【表１０】
0004350893.tif 000012
に曝された表面（pts）1Ｓａｒｔｏｍｅｒ２９５（ペンタエリトリトールテトラアクリレート、Ｓａｒｔｏｍｅｒ，Ｉｎｃ．から入手可能）
2Ｓａｒｔｏｍｅｒ３９９（ジペンタエリトリトールペンタアクリレート、Ｓａｒｔｏｍｅｒ，Ｉｎｃ．から入手可能）
3室温でＩＳＯ  ３７−Ｔ２に準拠して測定された応力／歪み特性
【００５８】
実施例１２
ラバーミルで、Ｔｈｅｒｂａｎ（登録商標）Ａ４３０７ラバー（ブタジエンとアクリロニトリルの水素化コポリマーであり、Ｂａｙｅｒ  ＡＧから入手可能である）９２．５部、トリメチロールプロパントリアクリレート７．５部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、およびＮａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．５部を混合することにより、本発明の硬化可能なエラストマー組成物、サンプル１２Ａを調製した。Ｔｅｆｌｏｎ（登録商標）フルオロポリマー樹脂で被覆された金型において成形することにより２ｍｍ厚の未硬化のスラブを造形した。波長が２５０ｎｍを超える照射を発する中圧水銀灯（８０Ｗ／ｃｍ）からの紫外線に、水銀灯から１０ｃｍの距離で、４分の間、得られた２ｍｍスラブを曝した。その２ｍｍスラブからダイスで型を抜いた硬化した組成物のショアーＡ硬度、引張強さ、モジュラス、および破断時伸びをＩＳＯ３７Ｔ２に準拠して室温で測定した。結果を表ＸＩに示す。表ＸＩに示された割合の成分を使用して、２つのさらなる本発明の組成物、サンプル１２Ｂおよび１２Ｃを同様の方法で調製した。サンプル１２Ａに対して記載したように試験片を調製し、そして結果を表ＸＩに示す。
【００５９】
【表１１】
0004350893.tif 000013
１５０℃空気中で１６８時間
【００６０】
実施例１３
ポリマー成分としてＴｈｅｒｂａｎ（登録商標）Ａ４３０７の代わりにＴｈｅｒｂａｎ（登録商標）ラバーＡ４３６７（ブタジエンとアクリロニトリルの水素化コポリマー、Ｂａｙｅｒ  ＡＧから入手可能である；アクリロニトリル含量は４３重量％；１００℃でＭＬ（１＋４）のムーニー粘度は７０；２重結合含量は５．５％である）９２．５部を使用した以外は、実質的に、サンプル１２Bと同一の方法で、および同一の成分を使用して、本発明の硬化可能なエラストマー組成物、サンプル１３を調製した。Ｔｅｆｌｏｎ（登録商標）フルオロポリマー樹脂で被覆された金型において成形することにより２ｍｍ厚の未硬化のスラブを造形した。波長が２５０ｎｍを超える照射を発する中圧水銀灯（８０Ｗ／ｃｍ）からの紫外線に、水銀灯から１０ｃｍの距離で、４分の間、得られた２ｍｍスラブを曝した。その２ｍｍスラブからダイスで型を抜いた硬化した組成物の引張強さ、モジュラス、および破断時伸びをＩＳＯ３７Ｔ２に準拠して室温で測定した。結果を表ＸＩIに示す。サンプル１２Ａに対して記載したように試験片を調製し、そして結果を表ＸＩＩに示す。
【００６１】
【表１２】
0004350893.tif 000014
１５０℃空気中で１６８時間
【００６２】
実施例１４
ラバーミルで、Ｅｌｖａｌｏｙ（登録商標）７４２樹脂改質剤（ビニルアセテート単位２８．５重量％および一酸化炭素単位９重量％を含有するエチレン、ビニルアセテートおよび一酸化炭素のコポリマーであり、メルトインデックスが３５ｇ／１０分であり、E. I. du Pont de Nemours and Co.から入手可能である）９２．５部、トリメチロールプロパントリアクリレート７．５部、およびＩｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部を混合することにより、本発明の硬化可能なエラストマー組成物、サンプル１４Ａを調製した。Ｔｅｆｌｏｎ（登録商標）フルオロポリマー樹脂で被覆された金型において成形することにより２ｍｍ厚の未硬化のスラブを造形した。波長が２５０ｎｍを超える照射を発する水銀灯（８０Ｗ／ｃｍ）からの紫外線に、水銀灯から１０ｃｍの距離で、２分の間、得られた２ｍｍスラブを曝した。水銀灯に曝した表面および水銀灯と反対に向いている表面のショアーＡ硬度を測定した。その２ｍｍスラブからダイスで型を抜いた硬化した組成物の引張強さ、モジュラス、および破断時伸びをＩＳＯ３７Ｔ２に準拠して測定した。結果を表ＸＩＩＩに示す。さらに、サンプル１４Ｂおよび１４Ｃを同様の方法で調製し、そして試験した。サンプル１４Ｂは、ポリマー成分として、Ｅｌｖａｌｏｙ（登録商標）ＨＰ６６１樹脂改質剤（ブチルアクリレート単位２９重量％および一酸化炭素単位１０重量％を含有するエチレン、ブチルアクリレートおよび一酸化炭素のコポリマーであり、メルトインデックスが１２ｇ／１０分であり、E. I. du Pont de Nemours and Co.から入手可能である）を含有した。サンプル１４Ｃは、ポリマー成分として、Ｅｌｖａｌｏｙ（登録商標）ＡＳ樹脂改質剤（ｎ−ブチルアクリレート単位２８重量％およびグリシジルメタクリレート単位５．２５重量％を含有するエチレン、ｎ−ブチルアクリレートおよびグリシジルメタクリレートのコポリマーであり、メルトインデックスが１２ｇ／１０分であり、E. I. du Pont de Nemours and Co.から入手可能である）を含有した。物理的試験結果を表ＸＩＩＩに示す。
【００６３】
【表１３】
0004350893.tif 000015
１２５℃で７０時間
【００６４】
実施例１５
ラバーミルで、エチレンとメチルアクリレートのコポリマー（エチレン含量は３４重量％；１００℃でＭＬ（１＋４）のムーニー粘度は８である）９０．３部、トリメチロールプロパントリアクリレート８．４６部、Ｉｒｇａｃｕｒｅ（登録商標）１８００光開始剤（７５重量％１−ヒドロキシシクロヘキシルフェニルケトンと、２５重量％ビス（２，６−ジメトキシベンゾイル）−２，４，４−トリメチルフェニルホスフィンオキシドの混合物であり、Ｃｉｂａ−Ｇｅｉｇｙ，Ｌｔｄ．から入手可能である）０．７５部、Ｎａｕｇａｒｄ（登録商標）４４５酸化防止剤（４，４′−ジ（α，α−ジメチルベンジル）ジフェニルアミンであり、Ｕｎｉｒｏｙａｌ，Ｉｎｃ．から入手可能である）０．４９部、およびＣｅｌｏｇｅｎ（登録商標）ＯＴ発泡剤［ｐ，ｐ′−オキシビス（ベンゼンフルホニルヒドラジドであり、Ｕｎｉｒｏｙａｌ，Ｉｎｃ．から入手可能である）５部を混合することにより、本発明の硬化可能なエラストマー組成物を調製した。Ｔｅｆｌｏｎ（登録商標）フルオロポリマー樹脂で被覆された金型において成形することにより２ｍｍ厚の未硬化のスラブを造形した。波長が２５０ｎｍを超える照射を発する中圧水銀灯（８０Ｗ／ｃｍ）からの紫外線に、４分の間、そのスラブを曝した。水銀灯からサンプルの距離は１０〜１５ｃｍであった。紫外線暴露の終わりにおける硬化したサンプルの温度は、１４０〜１５０℃であった。スキン層付き独立気泡構造を有する発泡体は、０．３ｇ／ｃｍへと下がった比重を有して形成された。